제조 된 전극 은 상대 극 을 리튬 금속박 을 사용 하 여 코인 셀 로 하 여 평가 하 였 다 . 도 6 및 7 은 실험 예 와 비 교예 의 양극 재의 충 방전 테스트 결과 이 다 . 본 발명 의 방법 으로 제조 한 전구체 를 적용 한 양극 재의 경우 초기 용량 ( mAh / g ) 이 215 . 2 이 었 으나 , 기존 의 공침 법 을 통해 제조 한 전구체 를 적용 한 양극 재 에서 는 초기 용량 이 210 . 1 로서 본 발명 의 양극 재 가 우수 함 을 알 수 있 었 다 . 또한 , 출력 효율 ( 2 C / 0 . 1 C ) 을 비교 하 면 , 본 발명 의 양극 재 는 83 . 0 이 고 비교 예의 양극 재의 경우 81 . 3 로 본 발명 의 양극 재 가 우수 함 을 알 수 있 었 다 .